(57)【要約】【課題】塗膜強度及び耐磨耗性に優れる遮光性摺動フィルム及び遮光性摺動部材等を提供する。【解決手段】基材１１の少なくとも１以上の表面１１ａ，１１ｂに、ポリオールとポリイソシアネート硬化剤との硬化物であるウレタン系バインダー樹脂であって、前記ポリオールと前記ポリイソシアネート硬化剤との配合割合が、前記ポリイソシアネート硬化剤が有するＮＣＯ基と前記ポリオールが有するＯＨ基との比率で１：１．２１〜１．４０であるウレタン系バインダー樹脂、カーボンブラック、及び粒子状ワックスを少なくとも含有する遮光性摺動フィルム２１を設ける。遮光性摺動フィルム２１は、平均粒子径Ｄ５０が３．０μｍ以上の無機フィラー及び／又は平均粒子径Ｄ５０が３．０μｍ以上の樹脂ビーズを実質的に含有しないことが好ましい。【選択図】図１
2018097208.tif 000002
【特許請求の範囲】
【請求項１】
ポリオールとポリイソシアネート硬化剤との硬化物であるウレタン系バインダー樹脂であって、前記ポリオールと前記ポリイソシアネート硬化剤との配合割合が、前記ポリイソシアネート硬化剤が有するＮＣＯ基と前記ポリオールが有するＯＨ基との比率で１：１．２１〜１．４０であるウレタン系バインダー樹脂、
カーボンブラック、及び
粒子状ワックス
を少なくとも含有することを特徴とする、遮光性摺動フィルム。
【請求項２】
平均粒子径Ｄ５０が３．０μｍ以上の無機フィラー及び／又は平均粒子径Ｄ５０が３．０μｍ以上の樹脂ビーズを実質的に含有しない
請求項１に記載の遮光性摺動フィルム。
【請求項３】
前記ウレタン系バインダー樹脂が、固形分換算で、６０〜８５質量％含まれる
請求項１又は２に記載の遮光性摺動フィルム。
【請求項４】
前記カーボンブラックが、固形分換算で、７．５〜１８．０質量％含まれる
請求項１〜３のいずれか一項に記載の遮光性摺動フィルム。
【請求項５】
前記カーボンブラックが、０．０１〜１．０μｍの平均粒子径Ｄ５０を有する
請求項１〜４のいずれか一項に記載の遮光性摺動フィルム。
【請求項６】
前記粒子状ワックスが、固形分換算で、７．５〜１８．０質量％含まれる
請求項１〜５のいずれか一項に記載の遮光性摺動フィルム。
【請求項７】
前記粒子状ワックスが、２〜１８μｍの平均粒子径Ｄ５０を有する
請求項１〜６のいずれか一項に記載の遮光性摺動フィルム。
【請求項８】
５．４〜６．０の光学濃度（ＯＤ）を有する
請求項１〜７のいずれか一項に記載の遮光性摺動フィルム。
【請求項９】
０．５μｍ以上、３０μｍ以下の厚みを有する
請求項１〜８のいずれか一項に記載の遮光性摺動フィルム。
【請求項１０】
基材と、前記基材の少なくとも１以上の表面に設けられた請求項１〜９のいずれか一項に記載の遮光性摺動フィルムと、を少なくとも備える、
遮光性摺動部材。
【請求項１１】
ポリオールとポリイソシアネート硬化剤とのプレポリマーであって、前記ポリオールと前記ポリイソシアネート硬化剤との配合割合が、前記ポリイソシアネート硬化剤が有するＮＣＯ基と前記ポリオールが有するＯＨ基との比率で１：１．２１〜１．４０であるプレポリマー、
カーボンブラック
粒子状ワックス、及び
溶媒
を少なくとも含有することを特徴とする、
遮光性摺動フィルム用樹脂組成物。
【発明の詳細な説明】
【技術分野】
【０００１】
本発明は、遮光性摺動フィルム、遮光性摺動部材、及び遮光性摺動フィルム用樹脂組成物に関する。
【背景技術】
【０００２】
一眼レフカメラ、コンパクトカメラ、ビデオカメラ等の各種光学機器のシャッターや絞り部材等においては、外光によるハレーションやゴーストの発生等を防止する等の観点から、遮光性のある部材が使用されている。さらにこれらの遮光部材においては、その使用態様から、滑り性（摺動性）に優れること、及び低光沢であることも必要とされている。
【０００３】
そして従来、各種光学機器のシャッターや絞り部材等としては、金属薄膜に黒色塗料を塗布したものが用いられてきた。しかしながら、近年では、軽量なプラスチック材料への代替が検討されている。
【０００４】
このような非金属製の遮光部材として、本出願人は、バインダー樹脂、カーボンブラック、ポリエチレンワックス等の粒子状の滑剤、及び吸油量が２５０（ｇ／１００ｇ）以上の微粒子を含有する遮光膜を、合成樹脂フィルムからなる基材上に形成した光学機器用遮光部材を提案している（特許文献１参照）。また、本出願人は、バインダー樹脂、カーボンブラック、粒子状の滑材、及び微粒子を所定量含有する遮光膜を、フィルム基材上に形成した光学機器用遮光部材を提案している（特許文献２参照）。
【０００５】
一方、黒味及び塗膜強度が高い遮光性部材として、本出願人は、表面が粗面化されてなる剥離可能な基材の粗面化面上に、バインダー樹脂及び黒色微粒子を含む遮光層を設けた光学機器用遮光部材を提案している（特許文献３参照）。
【先行技術文献】
【特許文献】
【０００６】
【特許文献１】国際公開第２００６／０１６５５５号
【特許文献２】特開２０１１−１２３２５５号公報
【特許文献３】特開２０１２−０８８４９９号公報
【発明の概要】
【発明が解決しようとする課題】
【０００７】
近年、遮光性摺動フィルムにおいては、摺動性のみならず、耐磨耗性（耐久性）にも優れることが要求されている。しかしながら、特許文献１及び２に記載の光学機器用遮光部材は、耐磨耗性に改善の余地があった。また、これらはシリカ等の粗大且つ硬質な微粒子を含有しているため、この微粒子が摺動時に脱落し易いという問題があった。さらに、摺動時にバインダー樹脂が脱落或いは欠損した場合、遮光膜の表面に粗大且つ硬質な微粒子が露出する。ここでシャッターや絞り部材においては、通常、２枚以上の遮光性摺動フィルム（遮光膜）が対向配置されて相互に表面接触して摺動される構造を採用している。この場合、一方或いは双方の遮光膜の表面に露出した粗大且つ硬質な微粒子が、対向面の遮光性摺動フィルム（遮光膜）を傷つけ、これにより、対向面の遮光性摺動フィルムの耐久性を急激に悪化させるという問題も生じ得る。
【０００８】
一方、特許文献３では、表面が粗面化された基材フィルムを用いる必要があり、汎用性に劣る。また、特許文献３は、黒味及び塗膜強度が高い遮光性部材を指向するものであり、各種光学機器のシャッターや絞り部材等の摺動部材において要求される高度な摺動性及び耐磨耗性については、何ら考慮されていない。
【０００９】
本発明は、上記課題に鑑みてなされたものである。すなわち本発明は、塗膜強度及び耐磨耗性がさらに改善された遮光性摺動フィルム、及びこれを用いた遮光性摺動部材、並びにこれらに用いることのできる遮光性摺動フィルム用樹脂組成物を提供することを目的とする。
【課題を解決するための手段】
【００１０】
本発明者らは、上記課題を解決するべく鋭意検討した。その結果、特定のウレタン系バインダー樹脂、カーボンブラック及び粒子状ワックスを併用することにより、上記課題が解決されることを見出し、本発明を完成するに至った。
【００１１】
すなわち、本発明は、以下（１）〜（１１）に示す具体的態様を提供する。
（１）ポリオールとポリイソシアネート硬化剤との硬化物であるウレタン系バインダー樹脂であって、前記ポリオールと前記ポリイソシアネート硬化剤との配合割合が、前記ポリイソシアネート硬化剤が有するＮＣＯ基と前記ポリオールが有するＯＨ基との比率で１：１．２１〜１．４０であるウレタン系バインダー樹脂、カーボンブラック、及び粒子状ワックスを少なくとも含有することを特徴とする、遮光性摺動フィルム。
（２）平均粒子径Ｄ５０が３．０μｍ以上の無機フィラー及び／又は平均粒子径Ｄ５０が３．０μｍ以上の樹脂ビーズを実質的に含有しない上記（１）に記載の遮光性摺動フィルム。
【００１２】
（３）前記ウレタン系バインダー樹脂が、固形分換算で、６０〜８５質量％含まれる上記（１）又は（２）に記載の遮光性摺動フィルム。
（４）前記カーボンブラックが、固形分換算で、７．５〜１８．０質量％含まれる上記（１）〜（３）のいずれか一項に記載の遮光性摺動フィルム。
（５）前記カーボンブラックが、０．０１〜１．０μｍの平均粒子径Ｄ５０を有する上記（１）〜（４）のいずれか一項に記載の遮光性摺動フィルム。
（６）前記粒子状ワックスが、固形分換算で、７．５〜１８．０質量％含まれる上記（１）〜（５）のいずれか一項に記載の遮光性摺動フィルム。
（７）前記粒子状ワックスが、２〜１８μｍの平均粒子径Ｄ５０を有する上記（１）〜（６）のいずれか一項に記載の遮光性摺動フィルム。
【００１３】
（８）５．４〜６．０の光学濃度（ＯＤ）を有する上記（１）〜（７）のいずれか一項に記載の遮光性摺動フィルム。
（９）０．５μｍ以上、３０μｍ以下の厚みを有する上記（１）〜（８）のいずれか一項に記載の遮光性摺動フィルム。
（１０）基材と、前記基材の少なくとも１以上の表面上に設けられた上記（１）〜（９）のいずれか一項に記載の遮光性摺動フィルムと、を少なくとも備える、遮光性摺動部材。
（１１）ポリオールとポリイソシアネート硬化剤とのプレポリマーであって、前記ポリオールと前記ポリイソシアネート硬化剤との配合割合が、前記ポリイソシアネート硬化剤が有するＮＣＯ基と前記ポリオールが有するＯＨ基との比率で１：１．２１〜１．４０であるプレポリマー、カーボンブラック、粒子状ワックス、溶媒を少なくとも含有することを特徴とする、遮光性摺動フィルム用樹脂組成物。
【発明の効果】
【００１４】
本発明によれば、塗膜強度及び耐磨耗性に優れる遮光性摺動フィルム及び遮光性摺動部材を提供することができる。この遮光性摺動フィルム等においては、シリカ等の粗大且つ硬質な粒子が必須成分とされないので、樹脂成分、カーボンブラック及び／又は粒子状ワックス等の含有割合を相対的に高めることができる。すなわち、本発明によれば、設計自由度が高められ、製造時の分散性、製膜性、取扱性等をも改善することができる。
【図面の簡単な説明】
【００１５】
【図１】一実施形態の遮光性摺動部材及び遮光性摺動フィルムを模式的に示す断面図である。
【発明を実施するための形態】
【００１６】
以下、本発明の実施の形態について、図面を参照して詳細に説明する。なお、上下左右等の位置関係は、特に断らない限り、図面に示す位置関係に基づくものとする。また、図面の寸法比率は、図示の比率に限定されるものではない。但し、以下の実施の形態は、本発明を説明するための例示であり、本発明はこれらに限定されるものではなく、その要旨を逸脱しない範囲内で任意に変更して実施することができる。なお、本明細書において、例えば「１〜１００」との数値範囲の表記は、その上限値「１」及び下限値「１００」の双方を包含するものとする。また、他の数値範囲の表記も同様である。
【００１７】
図１は、本発明の第一実施形態の遮光性摺動部材１００及び遮光性摺動フィルム２１の要部を模式的に示す断面図である。遮光性摺動部材１００は、シート状の基材１１と、この基材１１の少なくとも１以上の表面に設けられた遮光性摺動フィルム２１とを備える。本実施形態において、遮光性摺動フィルム２１は、基材１１の主面１１ａ及び他方の主面１１ｂの２箇所に設けられている。
【００１８】
ここで本明細書において、「基材の表面に設けられた」とは、本実施形態のように基材１１の表面（例えば主面１１ａや主面１１ｂ）に遮光性摺動フィルム２１が直接載置された態様のみならず、基材１１の表面と遮光性摺動フィルム２１との間に任意の層（例えばプライマー層、接着層等）が介在した態様を包含する意味である。また、本実施形態では、基材１１の両面（主面１１ａ上及び主面１１ｂ）に遮光性摺動フィルム２１をそれぞれ設けた態様を示すが、シート状の基材１１の一方の面（主面１１ａ又は主面１１ｂ）のみに遮光性摺動フィルム２１を設けてもよいことは言うまでもない。基材１１の両面に遮光性摺動フィルム２１を設けることで、遮光性摺動部材１００の取扱性が高められる傾向にある。
【００１９】
基材１１は、遮光性摺動フィルム２１を支持可能なものである限り、その種類は特に限定されない。その具体例としては、紙、合成紙、金属シート、合金シート、金属箔、合成樹脂フィルム及びこれらの積層体等が挙げられるが、これらに特に限定されない。なお、基材１１は、遮光性摺動フィルム２１と接着性を有するものであっても、有さないものであってもよい。遮光性摺動フィルム２１と接着性を有さない基材１１は、離型フィルムとして機能させることができる。寸法安定性、機械的強度及び軽量化等の観点からは、合成樹脂フィルムが好ましく用いられる。
【００２０】
合成樹脂フィルムの具体例としては、ポリエステルフィルム、ＡＢＳ（アクリロニトリル−ブタジエン−スチレン）フィルム、ポリイミドフィルム、ポリスチレンフィルム、ポリカーボネートフィルム等が挙げられる。また、アクリル系、ポリオレフィン系、セルロース系、ポリスルホン系、ポリフェニレンスルフィド系、ポリエーテルスルホン系、ポリエーテルエーテルケトン系のフィルムを用いることもできる。これらの中でも、基材１１としては、ポリエステルフィルムが好適に用いられる。とりわけ、一軸又は二軸延伸フィルム、特に二軸延伸ポリエステルフィルムは、機械的強度及び寸法安定性に優れるため、特に好ましい。また、耐熱用途には、一軸又は二軸延伸ポリイミドフィルムが特に好ましい。
【００２１】
基材１１の外観は、透明、半透明、不透明のいずれであってもよく、特に限定されない。例えば発泡ポリエステルフィルム等の発泡した合成樹脂フィルムや、カーボンブラック等の黒色顔料や他の顔料を含有させた合成樹脂フィルムを用いることもできる。より一層薄く且つ高い遮光性が必要される場合は、黒色ポリエステルフィルム等の光学濃度が高い基材１１を用いることで、遮光性摺動部材１００全体の光学濃度を補強することもできる。
【００２２】
基材１１の厚みは、要求性能及び用途に応じて適宜設定でき、特に限定されない。一般的には１μｍ以上、２５０μｍ未満が目安とされる。ここで遮光性摺動部材１００の強度や剛性等の観点からは、基材１１の厚みは、３６μｍ以上、２５０μｍ未満が好ましい。一方、軽量化及び薄膜化の観点からは、基材１１の厚みは、１μｍ以上、５０μｍ以下が好ましく、より好ましくは１μｍ以上、２５μｍ以下、さらに好ましくは４μｍ以上、１０μｍ以下、特に好ましくは５μｍ以上、７μｍ以下である。なお、遮光性摺動フィルム２１との接着性を向上させる観点から、必要に応じて、基材１１表面にアンカー処理やコロナ処理等の各種公知の表面処理を行うこともできる。
【００２３】
遮光性摺動フィルム２１は、ウレタン系バインダー樹脂、カーボンブラック、及び粒子状ワックスを少なくとも含有する。ここで用いるウレタン系バインダー樹脂は、ポリオールとポリイソシアネート硬化剤との硬化物であって、ポリイソシアネート硬化剤が有するＮＣＯ基とポリオールが有するＯＨ基との比率が１：１．２１〜１．４０のウレタン系樹脂である。以下、各成分について詳述する。
【００２４】
ウレタン系バインダー樹脂を構成するポリオールとしては、アクリルポリオール、ポリエステルポリオール、エポキシポリオール、ポリエーテルポリオール等の各種公知のものを用いることができ、その種類は特に限定されない。これらの中でも、膜強度、摺動性、耐磨耗性等の観点から、アクリルポリオール、ポリエステルポリオール、ポリエーテルポリオールが好ましく、より好ましくはアクリルポリオール、ポリエステルポリオールである。これらのポリオールは、分子末端にＯＨ基を２個以上有することが好ましく、より好ましくは３個以上、さらに好ましくは４個以上である。ＯＨ基はポリイソシアネート硬化剤と架橋して３次元の網状構造を形成するので、分子中により多数のＯＨ基を含むことが好ましい。特に、ＯＨ基が分子末端にある場合、硬化剤との反応性が高いので好ましい。また、高分散性と高耐久性を得る観点から、ポリオールは、必要に応じて、カルボン酸基、スルホン酸基、リン酸基等の極性基を有していてもよい。これらは、１種を単独で又は２種以上を組み合わせて用いることができる。
【００２５】
ウレタン系バインダー樹脂の構成するポリイソシアネート硬化剤としては、トリレンジイソシアネート、４，４’−ジフェニルメタンジイソシアネート、ヘキサメチレンジイソシアネート、キシリレンジイソシアネート、ナフチレン−１，５−ジイソシアネート、ｏ−トルイジンジイソシアネート、イソホロンジイソシアネート、トリフェニルメタントリイソシアネート等のイソシアネート類；これらのイソシアネート類とポリアルコールとの生成物；イソシアネート類の縮合によって生成したポリイソシアネート等が挙げられるが、これらに特に限定されない。ポリイソシアネート硬化剤の市販品としては、バーノックＤ−７５０、バーノックＤＮ−９５０、バーノックＤＮ−９８０（以上、すべて商品名、東ソー株式会社製）；コロネートＬ、コロネートＨＬ、コロネート２０３０、コロネート２０３１、ミリオネートＭＲ、ミリオネートＭＴＬ（以上、すべて商品名、東ソー株式会社製）；タケネートＤ−１０２、タケネートＤ−１１０Ｎ、タケネートＤ−２００、タケネートＤ−２０２（以上、すべて商品名、三井化学株式会社製）；デスモジュールＬ、デスモジュールＩＬ、デスモジュールＮ、デスモジュールＨＬ（以上、すべて商品名、住友バイエルウレタン株式会社製）等があり、市場で容易に入手可能である。これらのポリオールは、１種を単独で又は２種以上を組み合わせて用いることができる。これらは、１種を単独で用いることができ、また２種以上を組み合わせて用いることができる。
【００２６】
上述したポリオールとポリイソシアネート硬化剤との配合割合は、ポリイソシアネート硬化剤が有するＮＣＯ基とポリオールが有するＯＨ基との比率で１：１．２１〜１．４０であることが必要とされる。膜強度、摺動性、耐磨耗性、塗膜形成性、取扱性等の観点から、好ましくはＮＣＯ基：ＯＨ基＝１：１．２３〜１．３９、より好ましくはＮＣＯ基：ＯＨ基＝１：１．２５〜１．３８である。このような配合割合で形成されるウレタン系バインダー樹脂は、取扱性に優れるのみならず、膜強度、摺動性、耐磨耗性のバランスに優れたものとなる。
【００２７】
遮光性摺動フィルム２１中のウレタン系バインダー樹脂の含有量は、特に限定されないが、遮光性摺動フィルム２１の総量に対する固形分換算で、６０〜８５質量％が好ましく、より好ましくは６７〜８３質量％、さらに好ましくは７０〜８０質量％である。ウレタン系バインダー樹脂の含有量が上記の好ましい範囲内にあることで、膜強度、摺動性、耐摩耗性等の物性が高次元でバランスした遮光性摺動フィルム２１が得られ易い傾向にある。とりわけ、ウレタン系バインダー樹脂の含有量を比較的に高くすることで、カーボンブラックや粒子状ワックスの分散性、遮光性摺動フィルム２１の製膜性、膜強度、取扱性、接着性、摺動性、耐磨耗性等が向上され易い傾向にある。
【００２８】
なお、遮光性摺動フィルム２１は、上述したウレタン系バインダー樹脂以外の樹脂成分をさらに含有していてもよい。このような任意樹脂成分としては、ポリ（メタ）アクリル酸系樹脂、ポリエステル系樹脂、ポリ酢酸ビニル系樹脂、ポリ塩化ビニル系樹脂、ポリビニルブチラール系樹脂、セルロース系樹脂、ポリスチレン／ポリブタジエン樹脂、ポリウレタン系樹脂、アルキド樹脂、アクリル系樹脂、不飽和ポリエステル系樹脂、エポキシエステル系樹脂、エポキシ系樹脂、エポキシアクリレート系樹脂、ウレタンアクリレート系樹脂、ポリエステルアクリレート系樹脂、ポリエーテルアクリレート系樹脂、フェノール系樹脂、メラミン系樹脂、尿素系樹脂、ジアリルフタレート系樹脂等の熱可塑性樹脂又は熱硬化性樹脂が挙げられるが、これらに特に限定されない。また、熱可塑性エラストマー、熱硬化性エラストマー、紫外線硬化型樹脂、電子線硬化型樹脂等も用いることができる。これらは１種を単独で用いることができ、また２種以上を組み合わせて用いることもできる。
【００２９】
遮光性摺動フィルム２１に含有されるカーボンブラックは、遮光性摺動フィルム２１を黒色に着色して遮光性を付与するものである。カーボンブラックとしては、オイルファーネスブラック、ランプブラック、チャンネルブラック、ガスファーネスブラック、アセチレンブラック、サーマルブラック、ケッチェンブラック等、各種公知の製法で作製されたカーボンブラックを、特に制限なく用いることができる。本実施形態では、遮光性摺動フィルム２１に含有されるカーボンブラックとしては、遮光性摺動フィルム２１に導電性を付与し静電気による帯電を防止する観点から、導電性カーボンブラックが好ましい。カーボンブラックの歴史は古く、例えば三菱化学株式会社、旭カーボン株式会社、東海カーボン株式会社、御国色素株式会社、レジノカラー社、Ｃａｂｏｔ社、ＤＥＧＵＳＳＡ社等から、各種グレードのカーボンブラック単体及びカーボンブラック分散液が市販されており、要求性能や用途に応じて、これらの中から適宜選択すればよい。これらは、１種を単独で用いることができ、また２種以上を組み合わせて用いることができる。
【００３０】
ここで用いるカーボンブラックの粒子サイズは、要求性能等に応じて適宜設定でき、特に限定されない。遮光性摺動フィルム２１の表面光沢度を低くし且つ摺動性を高める等の観点から、カーボンブラックの平均粒子径Ｄ５０は、０．０１〜１．０μｍであることが好ましく、より好ましくは０．０５〜０．９μｍ、さらに好ましくは０．０８〜０．８μｍである。なお、本明細書における平均粒子径とは、レーザー回折式粒度分布測定装置（例えば、島津製作所社：ＳＡＬＤ−７０００等）で測定されるメジアン径（Ｄ５０）を意味する。また、５０％体積粒子径（Ｄ５０）は、粒子分布において粒子の量が小粒子径側から累積計算して５０％となるときの粒子径を意味する。
【００３１】
遮光性摺動フィルム２１中のカーボンブラックの含有量は、特に限定されないが、遮光性摺動フィルム２１の総量に対する固形分換算で、７．５〜１８．０質量％が好ましく、より好ましくは８．５〜１６．５質量％、さらに好ましくは１０．０〜１５．０質量％である。カーボンブラックの含有量が上記の好ましい範囲内にあることで、遮光性に優れる遮光性摺動フィルム２１が得られ易い傾向にある。また、ウレタン系バインダー樹脂や粒子状ワックスの含有量が相対的に高く保たれることで、カーボンブラックや粒子状ワックスの分散性、遮光性摺動フィルム２１の製膜性、膜強度、取扱性、接着性、摺動性、耐磨耗性等が向上され易い傾向にある。
【００３２】
なお、遮光性摺動フィルム２１は、上述したカーボンブラック以外の黒色顔料や染料をさらに含有していてもよい。このような任意成分の黒色顔料としては、例えば、黒色樹脂粒子、チタンブラック、マグネタイト系ブラック、銅・鉄・マンガン系ブラック、チタンブラック等が挙げられるが、これらに特に限定されない。これらは１種を単独で用いることができ、また２種以上を組み合わせて用いることもできる。また、任意成分の染料としては、黒色系、青色系、緑色系、黄色系、赤色系等の公知の染料が挙げられる。具体的には、ジアリールメタン系；トリアリールメタン系；チアゾール系；メロシアニン、ピラゾロンメチン等のメチン系；インドアニリン、アセトフェノンアゾメチン、ピラゾロアゾメチン、イミダゾルアゾメチン、イミダゾアゾメチン等のアゾメチン系；キサンテン系；オキサジン系；ジシアノスチレン、トリシアノスチレン等のシアノメチレン系；チアジン系；アジン系；アクリジン系；ベンゼンアゾ系；ピリドンアゾ、チオフェンアゾ、イソチアゾールアゾ、ピロールアゾ、イミダゾールアゾ、チアジアゾールアゾ、トリアゾールアゾ、ジズアゾ等のアゾ系；スピロピラン系；インドリノスピロピラン系；フルオラン系；ナフトキノン系；アントラキノン系；キノフタロン系等が挙げられるが、これらに特に限定されない。これらは１種を単独で用いることができ、また２種以上を組み合わせて用いることもできる。なお、染料は、遮光性摺動フィルム２１の色調をコントロールするために用いることもできる。
【００３３】
上述したカーボンブラック以外の黒色顔料をさらに含有する場合、遮光性摺動フィルム２１中の全黒色顔料（カーボンブラックを含む。）の含有量は、特に限定されないが、分散性、遮光性摺動フィルム２１の製膜性、取扱性、接着性、摺動性、艶消し性、耐磨耗性等の観点から、遮光性摺動フィルム２１中に含まれる全樹脂成分（粒子状ワックスを含まない）に対する固形分換算（ｐｈｒ）で、７．５質量％以上、２５質量％以下であることが好ましく、より好ましくは８．５質量％以上、２３質量％以下であり、さらに好ましくは１０質量％以上、２０質量％以下である。
【００３４】
遮光性摺動フィルム２１に含有される粒子状ワックスは、分子量が２００〜１０，０００であり４０〜１６０℃の融点を有する常温固体の化合物であり、遮光性摺動フィルム２１の表面の摺動性（滑り性）を向上させ、艶消し性を付与するものである。遮光性摺動フィルム２１が粒子状ワックスを含有することで、摺動時の摩擦抵抗が小さくなり、表面の耐擦傷性が向上する。粒子状ワックスとしては、各種公知のワックス類を用いることができる。ワックス類の具体例としては、モンタンワックス、オゾケライト等の鉱物系ワックス；パラフィンワックス、マイクロクリスタリンワックス等の石油系ワックス；合成ワックスが挙げられるが、これらに特に限定されない。これらの中でも、石油系ワックス、合成ワックスが好ましく、より好ましくは合成ワックスである。これらのワックス類は、１種を単独で用いることができ、また２種以上を組み合わせて用いることもできる。
【００３５】
合成ワックスとしては、ポリエチレンンワックス、ポリプロピレンワックス等のポリオレフィン系ワックス；メタロセン系ポリエチレン、メタロセン系ポリプロピレン等のメタロセンワックス；ステアリン酸、１２−ヒドロキシステアリン酸等の脂肪酸系ワックス；ステアリン酸アミド、オレイン酸アミド、エルカ酸アミド等のアミド系ワックス；ステアリン酸ブチル、ステアリン酸モノグリセリド等のエステル系ワックス；フィッシャートロプシュワックス；カスターワックス；これらのケン化物；これらの酸化処理物；これらのフッ素変性物等が挙げられるが、これらに特に限定されない。これらの中でも、ポリオレフィン系ワックス、メタロセンワックスが好ましい。なお、合成ワックスの酸価（ｍｇＫＯＨ／ｇ）は０〜１５であることが好ましく、鹸化価（ｍｇＫＯＨ／ｇ）は０〜１５であることが好ましい。これらは、１種を単独で用いることができ、また２種以上を組み合わせて用いることができる。
【００３６】
粒子状ワックスの粒子サイズは、要求性能等に応じて適宜設定でき、特に限定されない。遮光性摺動フィルム２１の表面光沢度を低く維持し且つ摺動性を高める等の観点から、粒子状ワックスの平均粒子径Ｄ５０は、カーボンブラックよりも大きいことが好ましく、具体的には、２〜１８μｍであることが好ましく、より好ましくは３〜１７μｍ、さらに好ましくは４〜１６μｍである。
【００３７】
このような平均粒子径Ｄ５０を有する粒子状のワックスの市販品としては、セリダスト３６２０（平均粒子径Ｄ５０：７．５〜９．５μｍ）、セリダスト３６１０（平均粒子径Ｄ５０：４．５〜５．５μｍ）、セリダスト３７１５（平均粒子径Ｄ５０：７．５〜９．５μｍ）、セリダスト６０５０Ｍ（平均粒子径Ｄ５０：６．５〜１２．５μｍ）、セリダスト９６１０Ｆ（平均粒子径Ｄ５０：７．５〜９．５μｍ）、セリダスト９６３０Ｆ（平均粒子径Ｄ５０：７．０〜９．５μｍ）、セリダスト３９２０Ｆ（平均粒子径Ｄ５０：５．０〜７．０μｍ）、セリダスト３９４０Ｆ（平均粒子径Ｄ５０：１２〜１５μｍ）、セリダスト９６１５Ａ（平均粒子径Ｄ５０：５．５〜７．５μｍ）、セリダスト３９１０（平均粒子径Ｄ５０：５．５〜７．５μｍ）、セリダスト５５５１（平均粒子径Ｄ５０：７．５〜９．５μｍ）、セリダスト２０５１（平均粒子径Ｄ５０：５．５〜７．５μｍ）、セリダスト８０２０（平均粒子径Ｄ５０：７．０〜９．５μｍ）、セリダスト８３３０ＴＰ（平均粒子径Ｄ５０：４．５〜６．５μｍ）、セリダスト８０９１ＴＰ（平均粒子径Ｄ５０：８μｍ）、セリダスト９２０２Ｆ（平均粒子径Ｄ５０：２．０〜６．０μｍ）、セリダスト９２０５Ｆ（平均粒子径Ｄ５０：５．５〜１０．５μｍ）等があり（以上、すべて商品名、クラリアントケミカルズ株式会社製）、市場で容易に入手可能である。
【００３８】
遮光性摺動フィルム２１中の粒子状ワックスの含有割合は、特に限定されないが、遮光性摺動フィルム２１の総量に対する固形分換算で、７．５〜１８．０質量％が好ましく、より好ましくは８．５〜１６．５質量％、さらに好ましくは１０．０〜１５．０質量％である。粒子状ワックスの含有量が上記の好ましい範囲内にあることで、摺動性に優れる遮光性摺動フィルム２１が得られ易い傾向にある。また、ウレタン系バインダー樹脂やカーボンブラックの含有量が相対的に高く保たれることで、カーボンブラックの分散性、遮光性摺動フィルム２１の製膜性、膜強度、遮光性、取扱性、接着性、摺動性、耐磨耗性等が向上され易い傾向にある。
【００３９】
なお、遮光性摺動フィルム２１は、マット剤（艶消し剤）を含有していてもよい。マット剤を含有することで、遮光性摺動フィルム２１の表面の光沢度（鏡面光沢度）を低下させ、摺動性や遮光性を向上させることができる。このマット剤としては、公知のものを用いることができる。具体的には、架橋アクリルビーズなどの有機系微粒子、シリカ、タルク、メタケイ酸アルミン酸マグネシウム、酸化チタンなどの無機系微粒子等が挙げられるが、これらに特に限定されない。これらの中でも、分散性やコスト等の観点ではシリカやタルクが好ましい。これらは１種を単独で用いることができ、また２種以上を組み合わせて用いることもできる。
【００４０】
一方、遮光性摺動フィルム２１は、上述したウレタン系バインダー樹脂、カーボンブラック、及び粒子状ワックス以外の、粗大且つ硬質な微粒子を実質的に含まないことが好ましい。このような粗大且つ硬質な微粒子としては、平均粒子径Ｄ５０が３．０μｍ以上、好ましくは４．０μｍ以上、さらに好ましくは５．０μｍ以上の無機フィラー、平均粒子径Ｄ５０が３．０μｍ以上、好ましくは４．０μｍ以上、さらに好ましくは５．０μｍ以上の樹脂ビーズが挙げられる。このような粗大且つ硬質な微粒子は、当業界では、マット剤、滑材、摺動性向上材等として遮光フィルムに配合され得るものである。より具体的には、シリカ微粒子、タルク微粒子、メタケイ酸アルミン酸マグネシウム、酸化チタン等の粒子状の固体潤滑剤、架橋ポリメチルメタクリレート粒子等のアクリル系樹脂ビーズ、架橋ポリスチレン粒子等のスチレン系樹脂ビーズ、ポリフッ化ビニリデン等のフッ素樹脂粒子等のフッ素系樹脂ビーズ等が該当する。例えば当業界でマット材や滑材として汎用されている無定形シリカ微粒子やアクリル系樹脂ビーズ等の粗大且つ硬質な微粒子を遮光性摺動フィルム２１が実質的に含まないことで、摺動時の微粒子の脱落や対向面の遮光性摺動フィルムの耐久性の悪化が抑制される傾向にある。また、遮光性摺動フィルム２１中のウレタン系バインダー樹脂、カーボンブラック、及び粒子状ワックスの相対的含有量を高くすることができるので、上述した分散性、製膜性、膜強度、取扱性、接着性、摺動性、耐磨耗性等が向上され易い傾向にある。なお、本明細書において、実質的に含まないとは、遮光性摺動フィルム２１の総量に対する固形分換算で、粗大且つ硬質な微粒子の含有量が０〜３質量％であることを意味する。より好ましくは０〜１質量％、さらに好ましくは０〜０．５質量％、特に好ましくは０〜０．１質量％である。
【００４１】
なお、遮光性摺動フィルム２１は、他の成分をさらに含有していてもよい。この他の成分としては、導電剤、難燃剤、抗菌剤、防カビ剤、酸化防止剤、可塑剤、レベリング剤、流動調整剤、消泡剤、分散剤等が挙げられるが、これらに特に限定されない。これらの含有割合は、特に限定されないが、遮光性摺動フィルム２１中に含まれる全樹脂成分に対する固形分換算で、一般的にはそれぞれ０．０１〜５質量％であることが好ましい。
【００４２】
遮光性摺動フィルム２１の厚みは、要求性能及び用途に応じて適宜設定でき、特に限定されないが、好ましくは０．５μｍ以上、３０μｍ以下であり、より好ましくは１μｍ以上、２０μｍ以下、さらに好ましくは３μｍ以上、１０μｍ以下である。
【００４３】
また、遮光性摺動フィルム２１は、表面光沢度が１５％未満であることが好ましい。このように表面光沢度が低いと、入射光の反射が少なくなり、光吸収性が高められる傾向にある。遮光性摺動フィルム２１の表面光沢度は、１０％未満であることがより好ましい。なお、本明細書において、表面光沢度は、ＪＩＳ−Ｚ８７４１：１９９７に準拠して測定される６０度表面光沢度（Ｇ６０表面光沢度）を意味する。
【００４４】
さらに、遮光性摺動フィルム２１は、十分な帯電防止性能を具備させる観点から、表面抵抗率が１．０×１０１０Ω未満であることが好ましく、より好ましくは１．０×１０９Ω未満、さらに好ましくは１．０×１０８Ω未満である。なお、本明細書において、表面抵抗率は、ＪＩＳ−Ｋ６９１１：１９９５に準拠して測定される値とする。
【００４５】
さらに、遮光性摺動フィルム２１は、十分な遮光性を具備させる観点から、５．４〜６．０の光学濃度（ＯＤ）を有することが好ましく、より好ましくは５．５〜６．０である。また同様に、遮光性摺動部材１００は、十分な遮光性を具備させる観点から、５．４〜６．０の光学濃度（ＯＤ）を有することが好ましく、より好ましくは５．５〜６．０である。なお、本明細書において、光学濃度（ＯＤ）は、ＪＩＳ−Ｋ７６５１：１９８８に準拠して測定される値とする。
【００４６】
本実施形態の遮光性摺動部材１００及び遮光性摺動フィルム２１の製造方法は、上述した構成及び組成のものが得られる限り、特に限定されない所望の遮光性摺動フィルム２１を再現性よく簡易且つ低コストで製造する観点からは、ドクターコート、ディップコート、ロールコート、バーコート、ダイコート、ブレードコート、エアナイフコート、キスコート、スプレーコート、スピンコート等の従来公知の塗布方法が好適に用いられる。
【００４７】
例えば、上述したウレタン系バインダー樹脂の前駆体となるプレポリマー、カーボンブラック、及び粒子状ワックス、並びに必要に応じて配合される任意成分を溶媒中に含有する塗布液を、基材１１の片面又は両面に塗布し、乾燥させた後、必要に応じて熱処理や加圧処理等を行うことにより、基材１１上に遮光性摺動フィルム２１を製膜できる。ここで使用する塗布液の溶媒としては、水；メチルエチルケトン、メチルイソブチルケトン、シクロヘキサノン等のケトン系溶剤；酢酸メチル、酢酸エチル、酢酸ブチル等のエステル系溶剤；メチルセロソルブ、エチルセロソルブ等のエーテル系溶剤；メチルアルコール、エチルアルコール、イソプロピルアルコール等のアルコール系溶剤、並びにこれらの混合溶媒等を用いることができる。また、前駆体となるプレポリマーに代えて、上述したポリオール及びポリイソシアネート硬化剤の一方のみを含有する塗布液を予め調製しておき、膜形成時に、これらのうち他方を配合してもよい。なお、基材１１と遮光性摺動フィルム２１との接着を向上させるため、必要に応じてアンカー処理やコロナ処理等を行うこともできる。さらに、必要に応じて、基材１１と遮光性摺動フィルム２１との間に接着層等の中間層を設けることもできる。
【００４８】
なお、本実施形態では、基材１１上に遮光性摺動フィルム２１を設けた積層構造の遮光性摺動部材１００を示したが、本発明は、基材１１を省略した態様でも実施可能である。例えば、遮光性摺動部材１００から上述した基材１１を剥離させることで、単層構造の遮光性摺動フィルム２１を容易に得ることができる。
【００４９】
また、上記塗布液は、遮光性摺動部材１００及び遮光性摺動フィルム２１を再現性よく簡便に得ることのできる樹脂組成物として、本発明の一態様として有効に実施可能である。この樹脂組成物を用い、熱成形、圧縮成形、射出成形、ブロー成形、トランスファ成形、押出成形等の各種公知の成形方法により所望形状に成形することで、所望形状を有する遮光性摺動部材を簡易に得ることができる。また、一旦シート状に成形した後、真空成形や圧空成形等を行うこともできる。
【００５０】
本発明の遮光性摺動部材及び遮光性摺動フィルムにおいては、特定のＮＣＯ／ＯＨ比のウレタン系バインダー樹脂と粒子状ワックスとを併用することにより、膜強度及び耐磨耗性を高めており、シリカ等の粗大且つ硬質な粒子を必須成分として含ませなくともよい。そのため、従来生じていた粗大且つ硬質な粒子の摺動時の脱落や露出による問題が防止される。また、それと同時に、必須成分、例えばウレタン系バインダー樹脂、カーボンブラック及び粒子状ワックス等の欠損乃至脱落も抑制される。そして、シリカ等の粗大且つ硬質な粒子の配合を省略乃至減少させることにともない、ウレタン系バインダー樹脂、カーボンブラック及び／又は粒子状ワックス等の含有割合を相対的に高めることができる。これらが相まった結果、高い摺動性及び高い耐磨耗性を兼ね備えた遮光性摺動フィルム及び遮光性摺動部材が得られたものと推察される。但し、本発明の作用は、これらに限定されない。
【００５１】
以上詳述したとおり、本発明の遮光性摺動部材及び遮光性摺動フィルムは、摺動性及び耐磨耗性が要求される用途において、広く且つ有効に利用することができる。とりわけ、本発明の遮光性摺動部材及び遮光性摺動フィルムは、精密機械分野、半導体分野、光学機器分野等における高性能な遮光性摺動素材としての利用価値が高く、高性能一眼レフカメラ、コンパクトカメラ、ビデオカメラ、携帯電話、プロジェクタ等の各種光学機器の摺動部材、例えばシャッター、絞り部材として殊に好適に用いることができる。
【実施例】
【００５２】
以下、実施例及び比較例を挙げて、本発明を詳細に説明するが、本発明はこれらの実施例によりなんら限定されるものではない。本発明は、本発明の要旨を逸脱せず、本発明の目的を達成する限りにおいて、種々の条件を採用し得るものである。なお、以下において特に断りのない限り、「部」は「質量部」を表す。
【００５３】
［樹脂組成物（塗布液）の調製］
（調製例１）
以下に示す配合組成の樹脂組成物（固形分濃度：２９．８質量％）を調製した。
・ウレタン系バインダー樹脂（ＮＣＯ／ＯＨ比：１．２３）  ７３．６質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                      １３．２質量部
（バルカンXC-72R：Cabot社製、平均一次粒子径30 nm、凝集体粒子径0.4 μm）
・粒子状ワックス                                        １３．２質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００５４】
（調製例２）
以下に示す配合組成の樹脂組成物（固形分濃度：２９．８質量％）を調製した。
・ウレタン系バインダー樹脂（ＮＣＯ／ＯＨ比：１．３０）  ７３．６質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                      １３．２質量部
（バルカンXC-72R：Cabot社製、平均一次粒子径30 nm、凝集体粒子径0.4 μm）
・粒子状ワックス                                        １３．２質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００５５】
（調製例３）
以下に示す配合組成の樹脂組成物（固形分濃度：２９．４質量％）を調製した。
・ウレタン系バインダー樹脂（ＮＣＯ／ＯＨ比：１．３７）  ７３．６質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                      １３．２質量部
（バルカンXC-72R：Cabot社製、平均一次粒子径30 nm、凝集体粒子径0.4 μm）
・粒子状ワックス                                        １３．２質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００５６】
（調製例４）
以下に示す配合組成の樹脂組成物（固形分濃度：２９．５質量％）を調製した。
・ウレタン系バインダー樹脂（ＮＣＯ／ＯＨ比：１．４０）  ７３．６質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                      １３．２質量部
（バルカンXC-72R：Cabot社製、平均一次粒子径30 nm、凝集体粒子径0.4 μm）
・粒子状ワックス                                        １３．２質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００５７】
（調製例５）
以下に示す配合組成の樹脂組成物（固形分濃度：２８．３質量％）を調製した。
・ウレタン系バインダー樹脂（ＮＣＯ／ＯＨ比：１．３７）  ８２．０質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                        ９．０質量部
（バルカンXC-72R：Cabot社製、平均一次粒子径30 nm、凝集体粒子径0.4 μm）
・粒子状ワックス                                          ９．０質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００５８】
（調製例６）
以下に示す配合組成の樹脂組成物（固形分濃度：２８．５質量％）を調製した。
・ウレタン系バインダー樹脂（ＮＣＯ／ＯＨ比：１．３７）  ６５．０質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                      １７．５質量部
（バルカンXC-72R：Cabot社製、平均一次粒子径30 nm、凝集体粒子径0.4 μm）
・粒子状ワックス                                        １７．５質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００５９】
（調製例７）
以下に示す配合組成の樹脂組成物（固形分濃度：２８．２質量％）を調製した。
・ウレタン系バインダー樹脂（ＮＣＯ／ＯＨ比：１．３７）  ７７．７質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                        ８．３質量部
（バルカンXC-72R：Cabot社製、平均一次粒子径30 nm、凝集体粒子径0.4 μm）
・粒子状ワックス                                        １４．０質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００６０】
（調製例８）
以下に示す配合組成の樹脂組成物（固形分濃度：２８．４質量％）を調製した。
・ウレタン系バインダー樹脂（ＮＣＯ／ＯＨ比：１．３７）  ８３．２質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                        ８．４質量部
（バルカンXC-72R：Cabot社製、平均一次粒子径30 nm、凝集体粒子径0.4 μm）
・粒子状ワックス                                          ８．４質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００６１】
（比較調製例１）
以下に示す配合組成の樹脂組成物（固形分濃度：２９．７質量％）を調製した。
・ウレタン系バインダー樹脂（ＮＣＯ／ＯＨ比：１．２０）  ７２．０質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                      １２．９質量部
（バルカンXC-72R：Cabot社製、平均一次粒子径30 nm、凝集体粒子径0.4 μm）
・粒子状ワックス                                        １２．９質量部
（セリダスト3620：クラリアントケミカルズ社製、平均粒子径Ｄ５０：7.5~9.5 μm）
・シリカ                                                  ２．２質量部
（ACEMATT TS100、エボニックデグサジャパン製、平均粒径4 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００６２】
（比較調製例２）
以下に示す配合組成の樹脂組成物（固形分濃度：３０．０質量％）を調製した。
・ウレタン系バインダー樹脂（ＮＣＯ／ＯＨ比：１．４２）  ７２．０質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                      １２．９質量部
（バルカンXC-72R：Cabot社製、平均一次粒子径30 nm、凝集体粒子径0.4 μm）
・粒子状ワックス                                        １２．９質量部
（セリダスト3620：クラリアントケミカルズ社製、平均粒子径Ｄ５０：7.5~9.5 μm）
・シリカ                                                  ２．２質量部
（ACEMATT TS100、エボニックデグサジャパン製、平均粒径4 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００６３】
（比較調製例３）
以下に示す配合組成の樹脂組成物（固形分濃度：２９．７質量％）を調製した。
・ウレタン系バインダー樹脂（ＮＣＯ／ＯＨ比：１．２０）  ７３．６質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                      １３．２質量部
（バルカンXC-72R：Cabot社製、平均一次粒子径30 nm、凝集体粒子径0.4 μm）
・粒子状ワックス                                        １３．２質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００６４】
（比較調製例４）
以下に示す配合組成の樹脂組成物（固形分濃度：２９．５質量％）を調製した。
・ウレタン系バインダー樹脂（ＮＣＯ／ＯＨ比：１．００）  ７３．６質量部
アクリルポリオール成分
（アクリディックA804：ＤＩＣ社製、OH価：40、固形分：50質量％）
ポリイソシアネート硬化剤成分
（タケネートD110N：三井化学社製、NCO価：11.5、固形分：75質量％）
・カーボンブラック                                      １３．２質量部
（バルカンXC-72R：Cabot社製、平均一次粒子径30 nm、凝集体粒子径0.4 μm）
・粒子状ワックス                                        １３．２質量部
（セリダスト3620：クラリアントケミカルズ社製、平均粒子径Ｄ５０：7.5~9.5 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００６５】
（比較調製例５）
以下に示す配合組成の樹脂組成物（固形分濃度：４０．４質量％）を調製した。
・ウレタン系バインダー樹脂（ＮＣＯ／ＯＨ比：１．０１）  ７２．６質量部
アクリルポリオール成分
（アクリディックA804：ＤＩＣ社製、OH価：40、固形分：50質量％）
ポリイソシアネート硬化剤成分
（タケネートDN980：三井化学社製、NCO価：15.5、固形分：75質量％）
・カーボンブラック                                      １３．４質量部
（バルカンXC-72R：Cabot社製、平均一次粒子径30 nm、凝集体粒子径0.4 μm）
・粒子状ワックス                                          ９．５質量部
（セリダスト3620：クラリアントケミカルズ社製、平均粒子径Ｄ５０：7.5~9.5 μm）
・マット剤                                                ４．５質量部
（ACEMATT TS100、エボニックデグサジャパン製、平均粒径4 μm）
・レベリング剤                                            ０．２質量部
（シリコーン系添加剤M-ADDITIVE：東レダウコーニング社製）
・希釈溶媒
（ＭＥＫ：トルエン：酢酸ブチル＝４：３：３の混合溶媒）
【００６６】
（実施例１〜８、及び比較例１〜５）
上述した調製例１〜８、及び比較調製例１〜５の樹脂組成物を用いて、実施例１〜８、及び比較例１〜５の遮光性摺動部材をそれぞれ作製した。ここでは、基材として厚み６μｍのポリエステルフィルム（Ｋ２００：三菱化学ポリエステル社）の両面に、上記の樹脂組成物をバーコート法により乾燥後の厚みが３μｍとなるように各々塗布し乾燥を行って、基材の両面に厚み３μｍの遮光性摺動フィルムを各々形成することで、遮光性摺動部材をそれぞれ作製した。それぞれの配合組成を、表１に示す。
【００６７】
［評価方法、及び評価基準］
得られた遮光性摺動部材について、各物性の測定及び評価を行った。表１に、評価結果を示す。なお、それぞれの物性の評価方法及び評価基準は、以下のとおりである。
【００６８】
＜Ｇ６０表面光沢度＞
デジタル変角光沢計（UGV-5K：スガ試験機社製）を用い、ＪＩＳ−Ｚ８７４１：１９９７に準拠して、入射受光角６０°における遮光性摺動フィルム表面の表面光沢度（鏡面光沢度）（％）を測定し、以下の基準で判断した。
１０％未満      ◎
１５％未満      ○
【００６９】
＜表面抵抗率＞
遮光性摺動フィルムの表面抵抗率（Ω）を、ＪＩＳ Ｋ６９１１：１９９５に準拠して測定し、以下の基準で判断した。
１．０×１０８  Ω未満        ◎
１．０×１０９  Ω未満        ○
１．０×１０１０Ω未満        △
【００７０】
＜光学濃度ＯＤ＞
光学機器用遮光部の光学濃度を、ＪＩＳ−Ｋ７６５１：１９８８に準拠し、光学濃度計（ＴＤ−９０４：グレタグマクベス社）を用いて測定した。なお、測定はＵＶフィルターを用いた。
６．０以上              ○
【００７１】
＜接着性＞
ＪＩＳ−Ｋ５４００：１９９０における碁盤目テープ法に基づき測定して評価した。
１００個中、１００個が残存          ◎
１００個中、９９個以下が残存        ○
【００７２】
＜塗膜強度＞
ＪＩＳ−Ｋ５４００の鉛筆引掻き試験に準拠し、表面測定機（HEIDON-14：新東科学社製）を使用して、特定硬度の鉛筆を１０００ｇの荷重をかけながら０．５ｍｍ／秒の速度で動かし、遮光性摺動フィルムにクラック（傷でもＯＫ）が生じない鉛筆硬度の限界を測定した。
Ｈ以上          ◎
６Ｂ以上Ｈ未満  ○
６Ｂ未満        ×
【００７３】
＜摺動性＞
遮光性摺動フィルムの静摩擦係数（μｓ）と動摩擦係数（μｋ）を、ＪＩＳ−Ｋ７１２５：１９９９に準拠して、荷重２００（ｇ）、速度１００（ｍｍ／ｍｉｎ）の条件下で測定し、それぞれ以下の基準で評価した。
静摩擦係数（μｓ）
０．２５未満              ◎
０．２５以上０．３０未満  ○
０．３０以上０．３５未満  △
０．３５以上              ×
動摩擦係数（μｋ）
０．２５未満              ◎
０．２５以上０．３０未満  ○
０．３０以上０．３５未満  △
０．３５以上              ×
静摩擦係数と動摩擦係数との差（μｋ）
０．０２以下              ◎
０．０２以上０．０４未満  ○
０．０４以上              ×
【００７４】
＜耐磨耗性＞
磨耗試験機（ＮＵＳ−ＩＳＯ−１）の可動部と固定部に、光学機器用遮光部材のサンプル片をそれぞれ設置し、荷重３００ｇで往復摺動を行う磨耗試験を行った。固定部に設置したサンプル片表面（遮光性摺動フィルム表面）の傷の発生状況を目視にて観察しながら、使用不可となるまでの往復回数をカウントした。
２００回以上              ◎
１５０回以上２００回未満  ○
【００７５】
【表１】
2018097208.tif 000003
【産業上の利用可能性】
【００７６】
本発明は、摺動性及び耐磨耗性が要求される用途、例えば精密機械分野、半導体分野、光学機器分野等において、高性能な遮光性摺動部材として広く且つ有効に利用可能である。とりわけ、高性能一眼レフカメラ、コンパクトカメラ、ビデオカメラ、携帯電話、スマートフォン、ＰＤＡ情報端末、プロジェクタ等の各種光学機器の摺動部材、例えばシャッターや絞り部材として、殊に有効に利用可能である。
【符号の説明】
【００７７】
１００  ・・・遮光性摺動部材
１１  ・・・基材
１１ａ・・・表面（主面）
１１ｂ・・・表面（主面）
２１  ・・・遮光性摺動フィルム
【図１】
2018097208.tif 000004